(57)【要約】【課題】通気性、水分吸収性、およびクッション性に優れた通気性を有するマットを提供する。【解決手段】ハイパイルゾーンＡ内にローパイルゾーンＢを混在させたカーペット地１１の裏面に３次元繊維構造体１２を貼着させ、前記カーペット地１１の通気性を、少なくとも前記ローパイルゾーンＢによって確保する。【選択図】図１
2016101302.tif 000002
【特許請求の範囲】
【請求項１】
ハイパイルゾーン内にローパイルゾーンを混在させたカーペット地の裏面に３次元繊維構造体を装着させ、前記カーペット地の通気性を、少なくとも前記ローパイルゾーンによって確保することを特徴とする通気性を有するマット。
【請求項２】
ハイパイルゾーン内にローパイルゾーンを混在させたカーペット地の裏面に３次元繊維構造体を装着させ、前記カーペット地の通気性を、少なくとも前記ローパイルゾーンによって確保し、且つ、前記ローパイルゾーンの面積の割合を１０〜５０パーセントの範囲に設定することを特徴とする請求項１記載の通気性を有するマット。
【請求項３】
ハイパイルゾーン内にローパイルゾーンを混在させたカーペット地の裏面に３次元繊維構造体を装着させ、前記カーペット地の通気性を、少なくとも前記ローパイルゾーンによって確保し、且つ、ローパイルの丈をハイパイルの丈の０〜９０パーセントの範囲に設定することを特徴とする請求項１又は２記載の通気性を有するマット。
【請求項４】
ハイパイルゾーン内にローパイルゾーンを混在させたカーペット地の裏面に３次元繊維構造体を装着させ、前記カーペット地の通気性を、少なくとも前記ローパイルゾーンによって確保し、且つ、前記３次元繊維構造体の裏面に滑り防止剤層を設けることを特徴とする請求項１乃至３のいずれか一項に記載の通気性を有するマット。
【請求項５】
ハイパイルゾーン内にローパイルゾーンを混在させたカーペット地の裏面に３次元繊維構造体を装着させ、前記カーペット地の通気性を、少なくとも前記ローパイルゾーンによって確保し、且つ、前記ハイパイル及びローパイルに極細繊維よりなる紡績糸又はフィラメイト糸を用いることを特徴とする請求項１乃至４のいずれか一項に記載の通気性を有するマット。
【請求項６】
３次元繊維構造体の裏面に設けた滑り防止剤層がＥＶＡラテックス又はＳＥＢＳラテックスよりなることを特徴とする請求項４記載の通気性を有するマット。
【発明の詳細な説明】
【技術分野】
【０００１】
本発明は、通気性、水分吸収性およびクッション性に優れた通気性を有するマットに関する。
【背景技術】
【０００２】
従来、クッションが裏付けされたカーペットとしては、ポリウレタンのフォームクッション層つきのタイルカーペットが知られている（例えば、特許文献１参照）。
【０００３】
また、表面材層と、配線布層と、中面層と、下材層からなる電気カーペットにおいて、前記下材層に立体編物を用いた電気カーペットが知られている（例えば、特許文献２参照）。
【０００４】
しかし、前者は、フォームクッション層にポリウレタン製のマット状物を使用しているために通気性に難点がある。また、主カーペット布にタフトされているループパイルの丈、或いはカットパイルの丈がいずれも同じ高さになっているので、主カーペット布の表面がフラットになり見栄えがしない。また、後者は、カーペット内に配線布層が介在しているため、バスマットのように水に濡れやすい場所には適さない。
【先行技術文献】
【特許文献】
【０００５】
【特許文献１】特開２００２─３５５１６６号公報
【特許文献２】特開２０１０─１５９９３３号公報
【発明の概要】
【発明が解決しようとする課題】
【０００６】
本発明が解決しようとする課題は、通気性、水分吸収性およびクッション性に優れた汎用性に富む通気性を有するマットを提供することにある。
【課題を解決するための手段】
【０００７】
本発明の請求項１に係る通気性を有するマットは、ハイパイルゾーン内にローパイルゾーンを混在させたカーペット地の裏面に３次元繊維構造体を装着させ、前記カーペット地の通気性を、少なくとも前記ローパイルゾーンによって確保することを特徴とする。
【０００８】
本発明の請求項２に係る通気性を有するマットは、ハイパイルゾーン内にローパイルゾーンを混在させたカーペット地の裏面に３次元繊維構造体を装着させ、前記カーペット地の通気性を、少なくとも前記ローパイルゾーンによって確保し、且つ、前記ローパイルゾーンの面積の割合を１０〜５０パーセントの範囲に設定することを特徴とする。
【０００９】
本発明の請求項３に係る通気性を有するマットは、ハイパイルゾーン内にローパイルゾーンを混在させたカーペット地の裏面に３次元繊維構造体を装着させ、前記カーペット地の通気性を、少なくとも前記ローパイルゾーンによって確保し、且つ、ローパイルの丈をハイパイルの丈の０〜９０パーセントの範囲に設定することを特徴とする。
【００１０】
本発明の請求項４に係る通気性を有するマットは、ハイパイルゾーン内にローパイルゾーンを混在させたカーペット地の裏面に３次元繊維構造体を装着させ、前記カーペット地の通気性を、少なくとも前記ローパイルゾーンによって確保し、且つ、前記３次元繊維構造体の裏面に滑り防止剤層を設けることを特徴とする。
【００１１】
本発明の請求項５に係る通気性を有するマットは、ハイパイルゾーン内にローパイルゾーンを混在させたカーペット地の裏面に３次元繊維構造体を装着させ、前記カーペット地の通気性を、少なくとも前記ローパイルゾーンによって確保し、且つ、前記ハイパイル及びローパイルに極細繊維よりなる紡績糸又はフィラメイト糸を用いることを特徴とする。
【００１２】
本発明の請求項６に係る通気性を有するマットは、３次元繊維構造体の裏面に設けた滑り防止剤層がＥＶＡ（エチレン−酢酸ビニル共重合体）ラテックス又はＳＥＢＳ（スチレン−エチレン−ブチレン−スチレンゴム）ラテックスよりなることを特徴とする。
【発明の効果】
【００１３】
本発明の通気性を有するマットは、ハイパイルゾーン内にローパイルゾーンを混在させたカーペット地の裏面に３次元繊維構造体を装着させ、前記カーペット地の通気性を、少なくとも前記ローパイルゾーンによって確保するため、通気性、水分吸収性およびクッション性に優れ、汎用性に富んだものとなっている。例えば、敷物やクッションとして使用しても蒸れることがなく、長時間快適に使用することができる。また、バスマットとして使用した場合は、水分吸収性に加えて通気性に優れているため、水分が蒸発又は発散し易く、湿潤したじめじめ感がない。
【図面の簡単な説明】
【００１４】
【図１】本発明に係る通気性を有するマットの断面図である。
【発明を実施するための形態】
【００１５】
図１に示すように、本発明に係る通気性を有するマット１０は、主として、ハイパイルゾーンＡ内にローパイルゾーンＢが混在しているカーペット地（カーペット原反）１１と、このカーペット地１１の裏面に貼着させた３次元繊維構造体１２により構成され、カーペット地１１の通気性を、少なくともローパイルゾーンＢによって確保している。また、ハイパイルゾーンＡによって、水分吸収性を確保している。
【００１６】
なお、ハイパイルゾーンＡとローパイルゾーンＢの組み合わせは、図１では、ハイカットパイル／ローループパイルであるが、そのほか、ハイカットパイル／ローカットパイル、ハイループパイル／ローカットパイル、あるいは、ハイループパイル／ローループパイル、などの他のパイルの組み合わせであってもよい。
【００１７】
上記マット１０は、滑り防止のために、３次元繊維構造体１２の裏面に滑り防止剤層１３を設けるとよい。また、上記マット１０は、バスマット、敷物、クッションなど、広範囲の用途に適用することができる。
【００１８】
カーペット地１１の裏面に３次元繊維構造体１２を貼り合わせる接着剤は、特に限定されないが、例えば、通常、カーペット用に用いられるバッキング剤、具体的には、ＮＢＲラテックス、ＳＢゴムラテックスなどのほか、ホットメルト系接着剤であってもよい。接着剤を用いてカーペット地１１の裏面に３次元繊維構造体１２を貼り合わせると、カーペット地１１の基布１４にパイルヤーンが接着されるので、パイルヤーンの脱落や変形が防止され、一挙両得である。符号２０は接着剤の層を示している。
なお、本発明のマットにおいては、基布１４にパイルをタフティングし、周知のバッキング剤を塗布、乾燥させてカーペット地１１を作成したのち、別途、接着剤を用いて、このカーペット地１１に３次元繊維構造体１２を貼付してもよい。
また、基布１４としては、不織布、織物など、通常、タフテッドカーペットの基布として用いられるものすべてが使用可能である。
【００１９】
他方、３次元繊維構造体１２の裏面に塗布する滑り防止用の粘着剤は、特に限定されないが、ＥＶＡラテックス、あるいはＳＥＢＳラテックスなどが好ましい。
【００２０】
また、ハイパイルゾーンＡ及びローパイルゾーンＢは、同色でもよいが、ハイパイルゾーンＡの色彩を橙色とし、ローパイルゾーンＢの色彩を白色とするなど、ハイパイルゾーンＡの色彩とローパイルゾーンＢの色彩を変えると、コントラストを高めることができる。
これは、上記の他のパイルの組み合わせでも同様である。
【００２１】
ローパイルゾーンＢの形状（平面視）は、特に限定されないが、例えば、円形、長方形、正方形、＋字形、Ｌ型、Ｔ型などが好ましい。
【００２２】
また、ローパイルゾーンＢの面積の割合は、全体の１０〜５０パーセントの範囲が好ましい。ローパイルゾーンＢの面積の割合が１０パーセント未満の場合は、カーペット地１１の通気性を確保することが難くなる。これとは逆に、ローパイルゾーンＢの面積の割合が５０パーセントを超える場合は、ハイパイルゾーンＡの面積が少なくなるため、ハイパイルゾーンＡの触感が希薄となり、また水分の吸収が悪くなる。
【００２３】
更に、ローパイル１５の丈の高さは、ハイパイル１６の丈の高さの０〜９０パーセントの範囲に設定するとよい。本発明では、ローパイル１５の丈の高さがハイパイル１６の丈の高さの０％であってもよい。ローパイル１５の丈の高さがハイパイル１６の丈の高さの０％であるということは、実質的にローパイルが存在せず、カーペット基布が現出する状態をさすが、本発明では、このような態様も含むものである。ローパイルＢの丈の高さがハイパイルＡの丈の高さの９０パーセントを超える場合は、カーペット地１１の通気性を確保することが難しくなる。これは、上記の他のパイルの組み合わせでも同様である。
なお、ローパイル１５の丈の高さは、好ましくは０〜３ｍｍ、ハイパイル１６の丈の高さは、好ましくは５〜２０ｍｍ程度がよい。これは、上記の他のパイルの組み合わせでも同様である。
【００２４】
また、ローパイル１５及びハイパイル１６には、ポリエチレンテレフタレート（ＰＥＴ）、ポリブチレンテレフタレート（ＰＢＴ）、ポリプロピレンテレフタレート（Ｃ３Ｔ）などのポリエステル繊維や、ナイロン６、ナイロン６,６などのポリアミド繊維，アクリル繊維などからなる、極細繊維、あるいは通常の単糸太さの繊維よりなる、紡績糸、或いはフィラメイト糸を用いるとよい。この紡績糸、或いはフィラメイト糸に用いる繊維の単糸繊度は、特に限定されないが、例えば、極細繊維使いの場合には、単糸繊度（単糸太さ）が１，０００ｎｍ以下で、通常の繊維使いの場合は、単糸繊度が２．５〜２５ｄｔｅｘの範囲が好ましい。しかしながら、単糸繊度（単糸太さ）は、これらの範囲に限定されるものではない。
なお、ローパイルやハイパイルにおける総繊度は、通常、４００〜４，０００ｄｔｅｘである。
また、パイルの目付けは特に限定されないが、通常、３００〜３，５００g／ｍ２程度である。
これらの単糸繊度（単糸太さ）の範囲や、パイルの総繊度の数値範囲は、上記の他のパイルの組み合わせでも同様である。
【００２５】
また、カーペット地１１の基布１４は、特に限定されないが、例えば、ポリプロピレン、ポリエチレンテレフタレートなどの合成繊維製の不織布や織物が好ましい。
【００２６】
上記３次元繊維構造体１２は、表編地１７と、裏編地１８と、これらを連結する連結糸１９から構成されている。３次元繊維構造体１２は、２列の針列を有するダブルラッセル機、ダブル丸編機などで編成できる。表及び裏編地１７，１８は、特に限定されるものではなく、メッシュ編地、マギーゼット編地などのように複数の開口部を有する編地を用いると、通気性が向上するので好ましい。表及び裏編地１７，１８は、同じ編組織か、異なる編組織であってもよい。
【００２７】
３次元繊維構造体１２に用いられる繊維は、ポリプロピレンのようなポリオレフイン系の合成繊維が好ましいが、特に限定されるものではなく、例えば、ポリエステル系、ポリアミド系、ポリアクリルニトリル系などの合成繊維、キュポラレーヨンなどの再生セルロース繊維、ウール、木綿などの天然繊維などが挙げられる。
【００２８】
また、繊維の断面形状は、丸型、三角、Ｌ型、Ｔ型、Ｙ型、Ｗ型、四つ葉、八つ葉、偏平、ドッグボーン型などの多角形型、多葉型、中空型や不定形などでもよい。
【００２９】
３次元繊維構造体１２の表及び裏編面１７，１８を連結する連結糸１９は、繊維種類、単糸繊度、断面形状などを限定するものではないが、少なくとも単糸繊度が１５〜１５００ｄｔｅｘの合成繊維モノフィラメント単体、モノフィラメントの燃糸体又はモノフィラメントとマルチフィラメントを複合したものであることが好ましく、より好ましくは１５〜１５００ｄｔｅｘのモノフィラメントを少なくとも３０ｗｔ％以上使用することが３次元繊維構造体１２の表裏編面間の空間を維持する上で好ましく、通気性とクッション性が優れる効果がある。なお、この実施の形態では、３次元繊維構造体にポリプロピレンを用いているが、これに限定されるものではない。
【００３０】
また、連結糸１９の単糸繊度が１５ｄｔｅｘ未満では繊維の曲げ剛性が小さいため、３次元繊維構造体１２の表及び裏編面間の空間を維持するのが難しく、通気性とクッション性を損なうことになる。また、連結糸１９の単糸繊度が１,５００ｄｔｅｘを超える場合は、曲げ剛性が大き過ぎて３次元繊維構造体１２の製編が困難になる。
【００３１】
３次元繊維構造体１２の厚みは、１．５〜２０ｍｍの範囲が好ましく、厚みが１．５ｍｍ未満では、十分な通気性とクッション性が得られず、また、厚みが２０ｍｍを超えると、編地の生産性が悪いため、コストアップになる。
【００３２】
なお、３次元繊維構造体１２としては、ポリエステルモノフィラメントを「へちま構造」にし、これをポリエステル不織布でくるんだタイプのものであってもよく、本発明に適用される３次元繊維構造体は、以上のものに限定されるものではない。
なお、「へちま構造」型の３次元繊維構造体としては、例えば前田工繊（株）より、商品名で「エンドレン」シリーズとして販売されている。
【産業上の利用可能性】
【００３３】
本発明の通気性を有するマットは、バスマットのほか、トイレマット、玄関マット、リビングルームのじゅうたん、階段用マットなどの住居用のほか、自動車用マットなどに幅広く利用できる。
【符号の説明】
【００３４】
Ａ    ハイパイルゾーン
Ｂ    ローパイルゾーン
１１  カーペット地
１２  ３次元繊維構造体
【図１】
2016101302.tif 000003